(57)【要約】本発明は傷手当用品に関する。この発明によれば、この手当用品は皮膚に粘着する軟らかくて寸法的に安定な脂肪蓄積体（２）を含む。【選択図】図２
2004510501.tif 000002
【特許請求の範囲】
【請求項１】
皮膚に粘着する脂肪蓄積体（２；４）を含む傷手当用品において、脂肪蓄積体（２；４）が１つまたはそれ以上の脂肪物質が添加された接着剤母材からなること及び皮膚への接着力が０．２−３Ｎの間、好ましくは０．５−２Ｎの間、最も好ましくは０．７−１．５Ｎの間にあることを特徴とする手当用品。
【請求項２】
脂肪蓄積体（２；４）が５−２０ｍｍ、好ましくは７−１４ｍｍの軟度と、１１０％以下、好ましくは１０３％以下の寸法安定度を持つことを特徴とする請求項１に記載の手当用品。
【請求項３】
接着剤母材が高分子または高分子の混合物からなることを特徴とする請求項１または２に記載の手当用品。
【請求項４】
接着剤母材が軟らかくて粘着性のシリコーン接着剤または軟らかいホットメルト接着剤からなることを特徴とする請求項３に記載の手当用品。
【請求項５】
脂肪物質が１つまたはそれ以上のパラフィン（ペトロラタム）、シリコーン、ラノリン、天然の人または動物の皮膚脂肪成分、及び天然の植物脂肪または油からの選択物からなることを特徴とする請求項１から４のいずれか１つに記載の手当用品。
【請求項６】
薬理効果を持つ調剤が接着剤母材に添加されることを特徴とする請求項１から５のいずれか１つに記載の手当用品。
【請求項７】
皮膚保護物質が接着剤母材に添加されることを特徴とする請求項１から６のいずれか１つに記載の手当用品。
【発明の詳細な説明】
【０００１】
技術分野
本発明は傷手当用品に関する。
【０００２】
発明の背景
皮膚の最も重要な機能の１つは二元障壁を構成することであり、それは第一に身体からの水の蒸発を調節し、第二に望ましくない物質及び粒子が外側から皮膚を貫通するのを防ぐことである。例えば、障壁は細菌、真菌類、ビールス、アレルゲン及び毒性物質に対して保護する。障壁はまた、膿またはふん便が皮膚と接触するとき皮膚を攻撃する蛋白分解酵素に対して保護する。
【０００３】
傷を取り巻く皮膚及び種々の皮膚疾患に冒された皮膚の障壁機能は害されることが多い。皮膚障壁はその下にある疾患または損傷のためしばしば大きくそこなわれる。例えば、静脈性下肢潰瘍を取り巻く皮膚は極めて薄く敏感である。ある場合には、障壁は更になお医療処置によりそこなわれる。皮膚はまた、放射線治療及びコルチゾン治療により弱くなり、それらは傷を持つ患者の場合に開始されねばならないことが多い。加えて、皮膚は更になお手当用品の交換に関してしばしばストレスを受ける。一般に、多くの一般に存在する粘着性手当用品の接着剤は手当用品が皮膚からはがされるときそれと一緒に角質細胞の層を引っ張る。手当用品が繰り返し交換されるとき、この交換は障壁の弱化に更になお寄与する。
【０００４】
傷及び皮膚保護に関して発生する別の副作用は湿疹、及びその結果としてのそこなわれた障壁機能であり、それは軟膏、膏薬接着剤及び局所投薬から得られる。皮膚障壁を弱化することが知られたなお別の因子は閉塞である。これはテープまたは手当用品が皮膚に接着されたとき、接着剤の下の接触表面として水分含量が増えることにより起こる。数日後、皮膚が手当用品の下で湿ることを見ることができ、略７の値を持つことが多い上昇したｐＨを測定することが可能である。テープまたは手当用品の蒸気透過性が低い程、この作用はより早くかつより著しくなる。閉塞の３−４週間後、水分含量の増加及びｐＨの増加のため、炎症が通常発生する。高水分含量を持つこの皮膚は明らかに損なわれた障壁機能を持つ。
【０００５】
湿疹が発生したときまたは何か別の方法で皮膚の障壁機能がそこなわれたとき、傷を取り巻く皮膚の一般的な治療は皮膚の損傷した障壁に取って代わるために傷の周りに例えば障壁クリーム、ワセリン、亜鉛ペーストまたは軟膏と呼ばれる脂肪含有調剤をぬることである。真菌類抑制または細菌抑制物質がある製品に添加される。活性を変える障壁刺激物質が他の製品に添加される。コルチゾンもまた、一般的な添加物である。亜鉛、アルファーヒドロキシ酸等もまた、一般的な添加物である。
【０００６】
軟膏、ペーストまたはクリームの使用を必要とする傷手当用品は一以上の製品を用いて作業することが必要であるので、よりわずらわしく、より時間がかかる。脂肪含有調剤を用いる別の不利益はそれらが殆ど全ての粘着性手当用品が皮膚に接着するのを妨げることである。取り巻いている皮膚が軟膏、ペーストまたはクリームで治療されている傷のための手当用品は包帯を用いて取り付けられねばならないか、さもなければ治療された皮膚の領域の幾らか外側に位置した未治療皮膚の領域に膏薬が取り付けられることを可能とするに十分に大きな手当用品を用いることが必要である。軟膏、ペーストまたはクリームの更なる不利益はそれらがべたつき、取り扱いがわずらわしいことが見出されることである。正しい量を付与することは困難であり、べとべとの物質の薄い層で実際に十分であっても大過剰な量が付与されることが多い。
【０００７】
上述のべとべとした調剤は通常チューブで供給されるが、普通の施与形態は軟膏湿布と呼ばれるものを用いることからなる（例えばＳｍｉｔｈ　＆　Ｎｅｐｈｅｗ社のＪｅｌｏｎｅｔ）。上述の不利益は両方の施与形態に当てはまる。
【０００８】
この発明の１つの目的は軟膏、ペースト、クリーム及び軟膏湿布に関連する不利益を除去することである。別の目的は吸収体の吸収能力を目だつ程にそこなうことなく、吸収体を含むことができ、または吸収体と相互作用できる脂肪放出傷手当用品を製造することである。
【０００９】
この本文献において、傷手当用品はまた、粘着膏薬または皮膚疾患を治療するための膏薬を意味するものとして解釈される。
【００１０】
発明の概要
この発明によれば、これらの目的は皮膚に粘着する軟らかくて寸法的に安定な脂肪蓄積体を含むことを特徴とする傷手当用品により達成される。
【００１１】
好適実施例において、脂肪蓄積体は５−２０ｍｍ、好ましくは７−１４ｍｍの軟度と、８０％以上、好ましくは９５％の寸法安定度を持つ。更に、皮膚への粘着力は０．２−３Ｎの間、好ましくは０．５−２Ｎの間、最も好ましくは０．７−１．５Ｎの間である。脂肪蓄積体は一種またはそれ以上の脂肪物質が添加された接着剤母材からなる。接着剤母材は有利には高分子または高分子の混合物、例えば軟らかくて粘着性のシリコーン接着剤または軟らかいホットメルト接着剤からなる。脂肪物質はパラフィン（ペトロラタム）、シリコーン、ラノリン、天然の人間または動物の皮膚脂肪成分、及び天然の植物脂肪または油の１つまたはそれ以上の選択物からなる。薬理効果を持つ調剤及び／または皮膚保護物質が接着剤母材に添加されることができる。
【００１２】
図面の簡略説明
この発明が添付図面に関して今や説明されるであろう。
図面において；
図１はこの発明の第一実施例による粘着膏薬の断面図を示し、
図２はこの発明の第二実施例による吸収性傷手当用品の図を示し、
図３は手当用品の皮膚への粘着力を決定するための方法を概略的に示し、
図４は針入試験で使用するための測定円錐体を示し、
図５は軟度を測定するための針入試験を概略的に示す。
【００１３】
実施例の説明
図１は粘着膏薬の形のこの発明の第一実施例を示す。
この膏薬はシート形状の支持材料１からなり、その一方の側が軟らかくて粘着性の脂肪蓄積体２で被覆されている。
【００１４】
支持材料１は粘着膏薬のために一般に用いられる形式の容易に屈曲する材料、例えば不織繊維布、編まれたまたは織られた繊維材料、プラスチックフィルムまたは同様物からなる。
【００１５】
軟らかい粘着性脂肪蓄積体２は２つの成分を混合することにより作られる。多量成分は形状安定成分からなるが、少量成分は脂肪成分からなる。脂肪成分はパラフィン（ペトロラタム）、シリコーン、ラノリン、天然の人間または動物皮膚脂肪成分、または天然の植物脂肪／油のような、皮膚クリーム、軟膏及びペーストで使用される１つまたはそれ以上の異なる形式の脂肪物質から構成されることができる。
【００１６】
脂肪蓄積体の軟度は、それ自身十分に軟らかい形状安定成分を選ぶことによるか、または脂肪でありかつそれにより軟らかい脂肪蓄積体を形成する成分を添加することにより軟らかくされた形状安定成分によるかのいずれかで達成されることができる。
【００１７】
この本文献において、“軟らかい”は図４と５に示された方法により測定されたとき、脂肪蓄積体２が５−２０ｍｍ、好ましくは７−１４ｍｍの軟度を持つことを意味するものとして解釈される。軟度は脂肪蓄積体が構成される材料の３０ｍｍ厚の試験片Ｃ中に重力により針入させられる６２．５ｇの重さの円錐体Ｂを用いて測定される。図４に示された円錐体Ｂは次の寸法；ａ＝６５ｍｍ、ｂ＝３０ｍｍ、ｃ＝１５ｍｍ及びｄ＝８．５ｍｍを持つ。軟度が測定されるとき、円錐体Ｂは図５に点線により示されている位置Ｉにまず下げられ、そこでは円錐体の先端は試験片Ｃの表面に正確に触れる。その後、円錐体Ｂは解放され、従って重力の結果として、試験片Ｃ中に針入する。５秒後に円錐体の先端が試験片中に針入したｍｍ数が測定され、それが針入数Ｐを構成し、これは試験片の軟度に直接比例する。この本文献において、針入数Ｐは軟度の尺度として用いられる。
【００１８】
この本文献において、“粘着性”は脂肪蓄積体２が膏薬を通常の、湿っていない皮膚に接着力により付着することができること及び膏薬がそれ自体の重量のため落ちないことを意味するものとして解釈される。膏薬は少なくとも１時間の間重力による負荷を負わせることができるべきであり、同時に激し過ぎない身体の動きに対抗できるべきである。皮膚への粘着力は次の方法により測定される。それは本発明者により開発され、図３に概略的に示されている。膏薬の２５ｍｍ幅のストリップＡが８人の個人の背中に施与され、その場所に４時間の間、残される。その後、それらは２５ｍｍ／ｓの速度で剥がされ、剥離力Ｆ１が測定される。剥離角度、すなわち剥離時に皮膚の表面とストリップＡの剥離部との間に形成される斜角は図３に示されるように１３５°であるべきである。正しく機能する膏薬を得るために、力Ｆ１の平均値は０．２−３Ｎであるべきである。膏薬は力Ｆ１が０．５−２Ｎ、好ましくは０．７−１．５Ｎの間にあるとき非常にうまく機能する。
【００１９】
また手当用品または膏薬の磨かれた鋼板への粘着力を測定するためのＡＳＴＭ−３３３０　Ｍ−８１による１８０°剥離試験を用いることも可能である。この方法で測定される鋼への粘着力は０．３−４Ｎ、好都合には０．４−３Ｎ、好ましくは０．５−２Ｎの間にあるべきである。
【００２０】
軟らかくて粘着性の脂肪蓄積体２の主要部は接着剤母材からなり、それは寸法安定性に対し責任を持つ。接着剤母材は高分子または高分子の混合物からなることができる。この本文献において、“寸法的に安定”はその材料が低可塑性を持つこと、すなわち体温で流れる傾向が低いことを意味するものとして解釈される。手当用品が通常用いられるとき発生する、かかる軟らかくて寸法的に安定な接着剤の変形の非常に大きな部分は弾力性であり、可塑成分は比較的わずかである。軟膏湿布（例えばＳｍｉｔｈ　＆　Ｎｅｐｈｅｗ社のＪｅｌｏｎｅｔ）もチューブ入りペーストもどちらも寸法的に安定な脂肪蓄積体を所有しない。寸法的安定性は試験片をその初期の長さの１３０％まで縦に引き伸ばすことにより測定されることができる。試験片はこの引き伸ばした位置に１分間維持され、その後引き伸ばし力が除去される。試験片の長さがついで１分後に測定される。一方では寸法的安定性が十分に大きな材料はこの引き伸ばしに破れることなく対抗し、他方で１分の静止後、その長さが初期の長さの＜１１０％、好ましくは＜１０３％、最も好ましくは＜１０１％であるように大きな範囲でその初期の長さを回復する。試験片の寸法は１００ｍｍ×２５ｍｍ×５ｍｍである。
【００２１】
添加した軟膏を含むシリコーン（Ｅｌａｓｔｏｓｉｌ　４５５５４，Ｗａｃｋｅｒ−Ｃｈｅｍｉｅ　ＧｍｂＨ，Ｍｕｎｉｃｈ，Ｇｅｒｍａｎｙ）と添加した軟膏を含むホットメルト接着剤（Ｄｉｓｐｏｍｅｌｔ　７０−４６４７，Ｎａｔｉｏｎａｌ　Ｓｔａｒｃｈ　＆　Ｃｈｅｍｉｃａｌ　Ｃｏｍｐａｎｙ，Ｂｒｉｄｇｅｗａｔｅｒ，Ｎｅｗ　Ｊｅｒｓｅｙ，ＵＳＡ）に基づく試験片が２００％を超えて引き伸ばされてそれからそれらの初期の長さの＜１０３％に戻されるのに対抗した。これらの材料は脂肪蓄積体としてうまく作用することが見出された。
【００２２】
軟らかくて寸法的に安定な粘着性材料の例はＤｏｗ　Ｃｏｒｎｉｎｇ，Ｍｉｄｌａｎｄ，Ｍｉｃｈｉｇａｎ，ＵＳＡからの３つの二成分添加硬化ＲＴＶシリコーンＱ７−２２１８，７−９６７２及び７−９８００である。他の二成分添加硬化ＲＴＶシリコーンはＲｈｏｄｏｓｉｌ　ＲＴＶ　１５０７，Ｒｈｏｄｉａ　Ｓｉｌｉｃｏｎ　ＧｍｂＨ，Ｌｕｅｂｅｃｋ，Ｇｅｒｍａｎｙ，及びＷａｃｋｅｒ　Ｓｉｌｉｃｏｎｅ　Ｅｌａｓｔｏｓｉｌ　４５５５４，Ｗａｃｋｅｒ−Ｃｈｅｍｉｅ　ＧｍｂＨ，Ｍｕｎｉｃｈ，Ｇｅｒｍａｎｙである。軟らかくて寸法的に安定な粘着性材料はまた、ホットメルト接着剤タイプ、例えばＤｉｓｐｏｍｅｌｔ　７０−４６４７，Ｎａｔｉｏｎａｌ　Ｓｔａｒｃｈ　＆　Ｃｈｅｍｉｃａｌ　Ｃｏｍｐａｎｙ，Ｂｒｉｄｇｅｗａｔｅｒ，Ｎｅｗ　Ｊｅｒｓｅｙ，ＵＳＡまたはＤｏｗ　Ｃｏｒｎｉｎｇ　Ｂｉｏ−ＰＳＡ　Ｈｏｔ　Ｍｅｌｔ　Ａｄｈｅｓｉｖｅ，Ｄｏｗ　Ｃｏｒｎｉｎｇ，Ｍｉｄｌａｎｄ，Ｍｉｃｈｉｇａｎ，ＵＳＡであることができる。普通の粘着性手当用品に使用されるこの形式の粘着性接着剤、例えばアクリレート接着剤またはＥＶＡ−系ホットメルト接着剤はまた、もしそれらが十分に軟らかいまたは脂肪を添加することにより十分に軟らかくなるものから選ばれるなら適当な接着剤母材であることができる。
【００２３】
脂肪が添加されるとき接着力が失われないことを証明するために種々の脂肪含量を持つ脂肪蓄積体の接着力水準を調査する実験が実施された。
【００２４】
実験１．軟らかくて粘着性のシリコーンがＷａｃｋｅｒ　Ｓｉｌｉｃｏｎｅ　Ｅｌａｓｔｏｓｉｌ　４５５５４（Ｗａｃｋｅｒ−Ｃｈｅｍｉｅ　ＧｍｂＨ，Ｍｕｎｉｃｈ，Ｇｅｒｍａｎｙ）シリコーンシステムのＡ及びＢ成分の等量部を混合して調製された。亜鉛軟膏（Ｎａｔｕｓａｎ　Ｂａｂｙ　亜鉛軟膏、Ｊｏｈｎｓｏｎ　＆　Ｊｏｈｎｓｏｎ　ＡＢ，１９１８４　Ｓｏｌｌｅｎｔｕｎａ，Ｓｗｅｄｅｎ）が添加され、ハンドミキサーを用いて十分混合された。混合物は薄い、液密材料上に注がれた。シリコーンはガラス棒を用いて１ｍｍ厚層に広げられた。試料は５分間オーブン（１３０℃）中に置かれ、凝結させた。冷却後、ポリエテンフィルムがシリコーン側に保護として置かれた。２４時間後、２５ｍｍ幅試料が鋼板に付与され、接着力がＡＳＴＭ　Ｄ−３３３０　Ｍ−８１により測定された。
【００２５】
結果：
2004510501.tif 000003
【００２６】
実験は接着力が失われることなく脂肪を粘着性シリコーンと混合することができたことを示した。試料はまた皮膚に施与された。試料のどれも自発的に剥がれる傾向を示さず、試料は従って皮膚に粘着した。
【００２７】
実験２．ホットメルト接着剤試料がホットメルト接着剤Ｄｉｓｐｏｍｅｌｔ　７０−４６４７（Ｎａｔｉｏｎａｌ　Ｓｔａｒｃｈ　＆　Ｃｈｅｍｉｃａｌ　Ｃｏｍｐａｎｙ，Ｂｒｉｄｇｅｗａｔｅｒ，Ｎｅｗ　Ｊｅｒｓｅｙ，ＵＳＡ）を１５０℃に加熱し、激しく攪拌しながら亜鉛軟膏（Ｎａｔｕｓａｎ　Ｂａｂｙ　亜鉛軟膏、Ｊｏｈｎｓｏｎ　＆　Ｊｏｈｎｓｏｎ　ＡＢ，１９１８４　Ｓｏｌｌｅｎｔｕｎａ，Ｓｗｅｄｅｎ）と混合することにより調製された。他の試料は激しく攪拌しながら、亜鉛軟膏の代わりにワセリン（Ｃｈｅｓｅｂｒｏｕｇｈ　Ｋｌｏｅｖｅｒ　Ｖａｓｅｌｉｎｅ，Ｌｅｖｅｒ　Ｆａｂｅｒｇｅ，Ｓｔｏｃｋｈｏｌｍ，Ｓｗｅｄｅｎ）に混合することにより調製された。接着剤は繊維布支持体上に１ｍｍ厚層で広げられた。冷却後、ポリエテンフィルムが接着剤側に対して保護として置かれた。２４時間後、２５ｍｍ幅試料が鋼板に付与され、接着力がＡＳＴＭ　Ｄ−３３３０　Ｍ−８１により測定された。
【００２８】
結果：
2004510501.tif 000004
【００２９】
この実験もまた接着力を失うことなく脂肪を粘着性ホットメルト接着剤と混合することができたことを示した。試料はまた皮膚に施与された。試料のどれも自発的に剥がれる傾向を示さず、試料は従って皮膚に粘着した。
【００３０】
脂肪成分は普通寸法安定成分中にエマルションとして存在するが、寸法安定成分中に溶解されることもできる。その機能は部分的に寸法安定成分を軟らかくすることであり、部分的に皮膚に対面する膏薬の側に脂肪層をもたらすことにある。寸法安定成分は脂肪成分と大きな範囲で結合し、主として脂肪成分が常温流れを起こすのを防ぐ。これはそれにより膏薬が使用されるとき皮膚と接触している脂肪層が大きな範囲で滲み出て汚れないように脂肪成分を接着剤母材中に保持する。この効果は脂肪が手当用品の他の部分に直接逃げ出すことなく脂肪蓄積体により被覆されている手当用品を製造することが可能であるということである。この方式で、例えば脂肪蓄積体層と吸収性層から構成される層状手当用品内に脂肪放出と膿の吸収とを組み合わせることが可能である。蓄積体の寸法安定性は吸収性が失われるような範囲まで脂肪が吸収部中に広がるのを防ぐ。もし脂肪蓄積体が寸法的に不安定な脂肪蓄積体、例えばパラフィンからなっていたなら、パラフィンは比較的大きな範囲で手当用品の吸収性層中に流れ、その吸収容量を減らすであろう。
【００３１】
図２はこの方式で作られているちょうどそのような傷手当用品を示す。図２に示された傷手当用品は支持材料３を含み、それは中央部に吸収性材料、例えば吸収性発泡体からなる傷パッド５を支持する。更に、脂肪蓄積体層４が傷パッドの外側に位置した部分の両方の支持材料３の下側にかつまた傷パッド５の下側に延びる。この実施例では、脂肪蓄積体は少なくとも傷パッド５の下側の領域内で液透過性でなければならず、この目的のため孔を開けられることができる。寸法安定成分が脂肪物質を結合するという事実は脂肪物質が脂肪蓄積体内の孔中に流出せず、それによりそれらをふさがないことを確実とする。支持材料３と脂肪蓄積体４は図１に示された実施例の支持材料１と脂肪蓄積体２のそれぞれに相当し、脂肪蓄積体中に含まれた孔は別として、同じ方法で構成される。
【００３２】
脂肪蓄積体の機能は寸法安定成分と脂肪成分の割合間の比に依存する。もし脂肪成分の割合が大き過ぎると、寸法安定成分は全ての脂肪物質を結合することができず、そのとき幾らかの脂肪は脂肪蓄積体から洩れ出すであろう。もし脂肪成分の割合が低過ぎると、そのとき必要とされる薄い脂肪層が脂肪蓄積体の表面に形成されないであろう。脂肪蓄積体は、脂肪蓄積体の表面上の薄い脂肪層がもしこの層が何らかの理由で使い尽くされたなら置き換えられることができるように寸法安定成分が結合することができるより幾らか大きな割合の脂肪成分を持つように配合されることが好ましい。脂肪成分の割合と寸法安定成分の割合との間の比は０．５：９９．５と２５：７５の間に、好ましくは１：９９と１０：９０の間にあるべきであることが見出された。
【００３３】
脂肪蓄積体が粘着性であるという事実は皮膚に対する良好な接触を確実とし、皮膚に対面する脂肪蓄積体の側の脂肪層は皮膚に対して密接的に位置する。
【００３４】
脂肪蓄積体が皮膚に粘着するための必要条件は寸法安定成分が元々軟らかいかまたは脂肪成分が寸法安定成分中に溶解することにより軟らかくなるかの理由のいずれかで寸法安定成分が軟らかいことである。十分に軟らかくない粘着性物質はその表面に脂肪が存在するときその皮膚への接着力を失う。なぜなら軟らかさが接着剤による皮膚表面のぬれを容易とし、大きな接触面積が得られることをもたらすからである。軟らかさはまた、製品を曲げやすくし、着用を快適とする。
【００３５】
脂肪蓄積体が接触する皮膚の状態を改善することを目的とする種々の物質が脂肪成分に添加されることができる。これらの添加された物質の意図は蓄積体から皮膚上へ洩れ出ることである。
【００３６】
脂肪成分と粘着性の寸法安定成分からなる脂肪蓄積体は従って普通の軟膏被覆製品と区別される３つの重要な性質、すなわち脂肪蓄積体の下の皮膚に適当な厚さの脂肪層を供給し、この脂肪層を意図した位置に保持する（言い換えれば脂肪成分が常温流れを起こすのを防ぐ）こと、脂肪蓄積体を含む手当用品を皮膚に付着すること、及び脂肪蓄積体それ故手当用品もまた、手当用品が通常の使用時に発生する剪断力や他の機械的応力に曝されるときでさえ意図した位置に残ること、を持つ。
【００３７】
示された実施例において、脂肪蓄積体は、スウェーデンのＭｏｅｌｎｌｙｃｋｅ　Ｈｅａｌｔｈ　Ｃａｒｅ　ＡＢのＭｅｐｉｌｅｘ（登録商標）の表面の普通の粘着性テープまたはシリコーンゲル上の接着剤と同じ方法で、手当用品の表面上に位置しているだけである。しかし、軟膏湿布がパラフィンで含浸されているのと同じ方法で、製品を脂肪蓄積体で全体的に含浸することもまた可能である。
【００３８】
この発明による脂肪蓄積体を備えている手当用品の障壁強化機能を更に増大するために、皮膚の健康に積極的効果を持つ更に多くの物質を脂肪相に添加することも可能である。かかる物質の例は皮膚保護のために用いられる商業的に入手できる軟膏、ペースト及びクリーム中に存在する添加物、または医学文献中に障壁強化機能を持つと報告されている物質、例えばヒドロコルチゾン、酸化亜鉛、α−ヒドロキシ酸、コレステロール、Ｋ＋、Ｃａ＋＋、Ｍｇ＋＋、ｐＨ緩衝剤、脂肪酸、尿素、ビタミン、等である。
【００３９】
上述の手当用品は、障壁機能が損傷した皮膚の障壁機能を改善するために、または用いられる手当用品により障壁機能がそこなわれる危険を減少するために用いられる。この発明はまっ先に傷保護に関して皮膚上で用いられることが考えられるが、それはまた、材料または製品を皮膚に取り付ける必要がある全ての状況で機能する。
【００４０】
実行例
例１．ワセリン（スウェーデン、ストックホルム、Ｌｅｖｅｒ　ＦａｂｅｒｇｅのＣｈｅｓｅｂｒｏｕｇｈ　Ｋｌｏｅｖｅｒ　Ｖａｓｅｌｉｎｅ）、亜鉛軟膏（スウェーデン、Ｓｏｌｌｅｎｔｕｎａ　１９１８４、Ｊｏｈｎｓｏｎ　＆　Ｊｏｈｎｓｏｎ　ＡＢのＮａｔｕｓａｎ　Ｂａｂｙ　亜鉛軟膏）、または亜鉛ペースト（スウェーデン、ストックホルム、ＡＣＯ　Ｈｕｄ　ＡＢのＡＣＯ亜鉛ペースト）がそれぞれ粘着性ホットメルト接着剤、Ｄｉｓｐｏｍｅｌｔ　７０−４６４７（米国、ニュージャーシィ、Ｂｒｉｄｇｅｗａｔｅｒ，Ｎａｔｉｏｎａｌ　Ｓｔａｒｃｈ　＆　Ｃｈｅｍｉｃａｌ　Ｃｏｍｐａｎｙ）に１５０℃で激しく攪拌しながら加えられた。種々の混合物が熱い（１５０℃）加熱板の上部に置かれたテフロン（登録商標）シート上に置かれた。接着剤はガラス棒を用いて均一な、ほぼ１ｍｍ厚の層に広げられた。テフロン（登録商標）シートが冷たい下敷に移動され、それにより接着剤が冷却された。ドイツのＣｏｌｏｇｎｅのＣｏｕｒａｇｅ　ａｎｄ　Ｋｈａｚａｋａ　Ｅｌｅｃｔｒｏｎｉｃ　ＧｍｂＨのＳＭ８１０皮脂計が、直後及び２４時間後の両方の接着剤の上側の皮脂値を測定するために用いられた。
【００４１】
結果：
2004510501.tif 000005
【００４２】
この実験から脂肪をホットメルト接着剤に添加することが可能であり、接着剤の表面からの脂肪の放出の増加をもたらすことが明らかである。
【００４３】
例２．添加ワセリンを含む軟らかくて粘着性のシリコーンがワセリン（スウェーデンのストックホルムのＬｅｖｅｒ　ＦａｂｅｒｇｅのＣｈｅｓｅｂｒｏｕｇｈ　Ｋｌｏｅｖｅｒ　Ｖａｓｅｌｉｎｅ）をＷａｃｋｅｒ　Ｓｉｌｉｃｏｎｅ　Ｅｌａｓｔｏｓｉｌ　４５５５４（ドイツのミュンヘンのＷａｃｋｅｒ−Ｃｈｅｍｉｅ　ＧｍｂＨ）のそれぞれＡとＢのプレポリマーの１：１混合物中に混合して調製された。混合物はハンドミキサーにより十分に攪拌され、次いでテフロン（登録商標）板上にほぼ１ｍｍ厚層に広げられた。繊維布からなる支持材料が上部に置かれ、その後テフロン（登録商標）板がシリコーンと繊維布と一緒に１３０℃の加熱オーブン中に５分間置かれた。冷却後、凝結したシリコーンと一緒に繊維布がテフロン（登録商標）板から剥がされた。表面上の皮脂の存在を試験されるそれらの試料が非常に微細に分割された石英粉末中に浸された。過剰の石英粉末は注意深く吹き飛ばされた。マイクログラム／ｃｍ２で皮脂値を測定するためにＳＭ８１０皮脂計（ドイツのＣｏｌｏｇｎｅのＣｏｕｒａｇｅ　ａｎｄ　Ｋｈａｚａｋａ　Ｅｌｅｃｔｒｏｎｉｃ　ＧｍｂＨ）が用いられた。この皮脂値は種々の時間後の皮膚上の、接着剤の表面上、すなわち試料の下面（＝テフロン（登録商標）板と接触していた表面）上の脂肪の量の尺度である。試料はまた２４時間の間被検者の前腕に施与され、その後皮膚脂肪値が測定された。
【００４４】
結果：
2004510501.tif 000006
【００４５】
例３．亜鉛軟膏（スウェーデン、Ｓｏｌｌｅｎｔｕｎａ　１９１８４、Ｊｏｈｎｓｏｎ　＆　Ｊｏｈｎｓｏｎ　ＡＢのＮａｔｕｓａｎ　Ｂａｂｙ　亜鉛軟膏）がワセリンの代わりに添加されたことを除き例２が繰り返された。
【００４６】
結果：
2004510501.tif 000007
2004510501.tif 000008
【図面の簡単な説明】
【図１】
図１はこの発明の第一実施例による粘着膏薬の断面図を示す。
【図２】
図２はこの発明の第二実施例による吸収性傷手当用品の図を示す。
【図３】
図３は手当用品の皮膚への粘着力を決定するための方法を概略的に示す。
【図４】
図４は針入試験で使用するための測定円錐体を示す。
【図５】
図５は軟度を測定するための針入試験を概略的に示す。
【図１】
2004510501.tif 000009
【図２】
2004510501.tif 000010
【図３】
2004510501.tif 000011
【図４】
2004510501.tif 000012
【図５】
2004510501.tif 000013
【国際公開パンフレット】
2004510501.tif 000014
2004510501.tif 000015
2004510501.tif 000016
2004510501.tif 000017
2004510501.tif 000018
2004510501.tif 000019
2004510501.tif 000020
2004510501.tif 000021
2004510501.tif 000022
2004510501.tif 000023
2004510501.tif 000024
2004510501.tif 000025
2004510501.tif 000026
2004510501.tif 000027
2004510501.tif 000028
2004510501.tif 000029
2004510501.tif 000030
2004510501.tif 000031
2004510501.tif 000032
2004510501.tif 000033
2004510501.tif 000034
2004510501.tif 000035
【国際公開パンフレット（コレクトバージョン）】
2004510501.tif 000036
【国際調査報告】
2004510501.tif 000037
2004510501.tif 000038
2004510501.tif 000039